FR 2739278 A1 19970404 FR 9511634 A 19950928 PROCÉDÉ DE FABRIQUATION DE PROTHÈSES DENTAIRES ET COMPOSITION POUR SA MISE EN (EUVRE DESCRIPTION La présente invention est relative à un procédé de fabrication de prothèses dentaires et à une composition pour la mise en oeuvre d'un tel procédé. Le domaine technique de l'invention est celui de la fabication de prothèses dentaires. La présente invention se rapporte plus particulièrement aux prothèses dentaires dites en céramique ou en porcelaine, pour constituer des dents artificielles. La fabrication de prothèses dentaires en céramique comporte habituellement les opérations suivantes: - on effectue, dans la bouche du patient, la prise de l'empreinte de la dent défectueuse devant être remplacée en partie au moins, en utilisant un matériau tel que du plâtre ou un élastomère approprié, - on fabrique par moulage à partir de l'empreinte (en creux) obtenue, un maître modèle en plâtre par exemple, - on réalise à l'aide du maître modèle, un support (ou une chape ou substrat) généralement métallique (qui peut être réalisé en divers alliages d'acier ou d'or notamment) par moulage à la cire perdue par exemple, - on dépose, généralement à l'aide d'un pinceau ou d'une spatule, un mélange d'une poudre du matériau céramique et d'un liant, qui est destiné à constituer la partie externe de la dent, sur ledit support métallique, - on provoque l'évaporation partielle au moins du liant, - on effectue une cuisson de la poudre de céramique disposée sur le support métallique que l'on laisse ensuite refroidir. Parmi les liants les plus communément utilisés qui sont mélangés à la poudre de céramique pour permettre de la déposer sur le support métallique avant évaporation et calcination, figure particulièrement l'eau distillée, auquel on peut ajouter différents additifs afin de faciliter le dépôt de la poudre de céramique sur le support métallique. En effet, un des inconvénients de l'eau distillée utilisée seule en tant que liant, est l'évaporation spontanée rapide de cette eau lors d'un travail consistant à déposer (ou disposer) le mélange sur le support métallique, laquelle évaporation spontanée provoque des défauts d'homogénéité du produit obtenu et provoque des phénomènes de migration des particules de poudre de céramique, quand on le remouille. Afin de remédier à ce problème, on a essayé de mélanger à l'eau et à la poudre de céramique (par exemple constituée de poudre de verre chargée de leucite) différents additifs tels que glycérine, solvant... La demande de brevet EP 201 334 (FORSYTH DENTAL INFIRMARY FOR CHILDREN) par exemple, décrit une composition pour la fabrication de prothèses dentaires, qui comporte un liant constitué par un liquide organique ayant un indice de réfraction (compris entre 1, 49 et 1, 56) qui est identique à celui de la poudre de porcelaine, ce qui permet de visualiser avant la cuisson la cuoleur de la prothèse qui sera finalement obtenue après la cuisson. Cependant, bien que de nombreux produits aient été utilisés en tant que liant, on observe généralement après cuisson, l'apparition d'amas de résidus de calcination de ces produits, qui provoquent l'apparition dans la prothèse de craquelures ou d'opacification préjudiciables à l'obtention d'une prothèse de qualité satisfaisante. Un problème résolu par l'invention est de procurer une composition (et son procédé de mise en oeuvre pour la fabrication de prothèses dentaires) essentiellement constituée par de la poudre de céramique et d'un liant, dont le dépôt sur un support métallique soit facilité notamment en limitant le phénomène d'évaporation spontanée du liant et en favorisant l'obtention d'un mélange homogène qui soit très stable dans le temps, afin que la composition du mélange constitué par la poudre et le liant ne se modifie pas (sinon très peu) pendant le temps nécessaire à l'opération de dépôt (au pinceau par exemple) de ce mélange sur le support métallique, c'est à dire pendant une durée de plusieurs minutes sinon plusieurs dizaines de minutes. n est connu par ailleurs d'utiliser de l'agar-agar comme constituant dans des compositions abrasives destinées au polissage des dents comme décrit dans le brevet US 5094839 (LOWDER et Al). Après de nombreux essais infructueux avec diverses compositions, il a été constaté de façon surprenante que de très bon résultats (permettant l'obtention d'une prothèse de très bonne qualité) pouvaient être obtenus en utilisant un gel d'agar-agar permettant l'obtention d'une composition selon l'invention qui peut être mise en oeuvre pour la fabrication de prothèses dentaires. Conformément à l'invention, on prépare un gel d'agar-agar en effectuant les opérations suivantes: - on mélange de la poudre d'agar-agar dans de l'eau distillée dans une proportion voisine de 1 à 20 (de préférence voisine de 2 à 8) grammes de poudre d'agar-agar par litre d'eau distillée, - on chauffe la suspension obtenue jusqu'à une température de l'ordre de 90 à 100" C pendant quelques secondes ou minutes, - on provoque le refroidissement de la solution jusqu'à gélification, - on effectue un broyage du gel obtenu par un mixage ou agitation interne afin de diminuer la viscosité du gel, - et le cas échéant, on ajoute de l'eau distillée. Le gel d'agar-agar obtenu conformément à l'invention peut être utilisé pour préparer une composition se présentant sous forme d'une pâte prête à l'emploi pour la fabrication de prothèses dentaires en matériau céramique, en mélangeant le gel d'agar-agar obtenu avec une poudre d'un matériau céramique. Avantageusement, la composition est telle que le rapport de la masse de poudre de céramique à la masse de gel est compris entre 0,5 et 10, de préférence compris entre 1 et 5. L'invention a également pour résultat un procédé de fabrication de prothèse dentaire céramique dans lequel on mélange une poudre d'un matériau céramique avec un liant essentiellement constitué par un gel d'agar-agar, pour former une composition (ou mélange homogène) prête à l'emploi, dans lequel le rapport de la masse de poudre de matériau céramique à la masse de gel est supérieur ou égal à 1 et inférieur ou égal à 5, et dans lequel: - on dépose ledit mélange homogène sur un support, de préférence métallique, - on vibre ledit support ayant reçu ledit mélange de gel et de poudre afin de favoriser l'homogénéité dudit mélange déposé sur ledit support, - on provoque une évaporation partielle de l'eau contenue dans ledit mélange déposé sur ledit support, - on effectue la cuisson dudit mélange disposé sur ledit support. Grâce à ses caractéristiques particulières, la composition conforme à l'invention s'évapore spontanément très peu, ce qui facilite le travail de dépôt du mélange de la poudre et du liant sur le support métallique et permet d'effectuer cette opération dans un temps relativement long et permet donc d'obtenir la forme exactement souhaitée pour la prothèse sans sécher et sans remouiller ; la composition constituée essentiellement par le mélange de poudre de matériau céramique et de gel d'agar-agar selon l'invention est très homogène et on observe très peu de décantation de la poudre de céramique dans le mélange ainsi constitué, ce qui permet également d'obtenir des prothèses de bonnes qualité. L'utilisation d'une composition selon l'invention ne provoque pas de résidus de cuisson et permet donc d'éviter des défauts de structures dans la prothèse dentaire obtenue. Par ailleurs, la composition selon l'invention s'utilise aisément avec différentes techniques de dépôt de cette composition sur le support métallique (au pinceau ou à l'aide d'un autre outil) grâce à une fluidité de la composition qui peut être adaptée en fonction de la technique d'application utilisée. Les exemples décrits ci-après à titre indicatif permettent d'obtenir une composition apte à être utilisée pour la fabrication de prothèses dentaires. On utilise une poudre d'agar-agar disponible dans le commerce par exemple fabiquée par la société RIDEL HANE (D 3016 ALLEMAGNE) que l'on peut se procurer auprès des distributeurs de produits pharmaceutiques. On mélange cette poudre dans de l'eau distillée à raison de 5 grammes de poudre par litre d'eau distillée; - on porte à ébullition à température voisine de 95" C environ pendant quelques secondes; - on laisse refroidir la suspension après ébullition jusqu'à une température voisine de 25 C à laquelle on observe la formation d'un monocristal semi-rigide, c'est à dire du gel d'agar-agar; - on mixe ou on broye le gel ainsi obtenu par un mixage manuel ou à l'aide d'un mixeur approprié; - on ajoute le cas échéant de l'ordre à 20 % à 70 % d'eau distillée supplémentaire. Le gel d'agar-agar obtenu peut être conditionné dans des récipients clos pour un usage ultérieur, leur grande stabilité permettant de les conserver ainsi pendant des durée très longues, plusieurs mois à plusieurs années. Il est également interressant de mélanger le gel obtenu par les opérations précédentes avec de la poudre de céramique et l'on obtient un mélange très stable qui peut être également conditionné dans des petits récipients clos et la composition plastique obtenue peut être conservée également dans ces récipients sans précautions particulières pendant de très longues durées et sans que l'on observe un évaporation spontanée importante ni une décantation ou défaut d'homogénéité du mélange obtenu. La composition selon l'invention peut être mise en oeuvre de la manière habituelle pour la fabrication de prothèses dentaires comportant une opération de dépôt de la composition (poudre de céramique plus gel d'agar-agar) suivie d'une cuisson entre 850" à 950" C et d'un refroidissement. On peut également obtenir un gel d'agar-agar et une composition conforme à l'invention en modifiant légèrement la proportion de poudre d'agar-agar mélangée à l'eau distillée dans la première opération ci-dessus : des essais satisfaisants ont été effectués avec des proportions de poudre d'agar-agar de 2, 3, 7, et 8 grammes de poudre par litre d'eau distillée. REVENDICATIONS 1. Composition formant une pâte prête à l'emploi pour la fabrication de prothèse dentaire en matériau céramique, essentiellement constituée par une poudre d'un matériau céramique et un gel d'agar-agar mélangés. 2. Composition selon la revendication 1 dans lequel le rapport de la masse de poudre de céramique à la masse de gel est compris entre 0,5 et 10, et de préférence compris entre 1 et 5. 3. Composition selon l'une quelconque des revendications 1 à 2 dans lequel le gel est obtenu à partir d'une poudre d'agar-agar et d'eau distillée dont le rapport des masses est compris entre 10-3 et 10-2, de préférence compris entre 2x10-3 et 8x10-3. 4. Utilisation d'un gel d'agar-agar mélangé à une poudre de céramique pour la fabrication de prothèse dentaire. 5. Procédé de fabrication de prothèse dentaire en céramique dans lequel on mélange une poudre d'un matériau céramique avec un liant, caractérisé en ce que ledit liant est essentiellement constitué par un gel d'agar-agar. 6. Procédé selon la revendication 5 dans lequel le mélange homogène obtenu par un mélange du gel d'agar-agar et de la poudre de céramique est tel que le rapport de la masse de poudre à la masse de gel est supérieur ou égal à 1 et inférieur ou égal à 5, et dans lequel: - on dépose ledit mélange homogène sur un support, de préférence métallique, - on vibre ledit support ayant reçu ledit mélange de gel et de poudre afin de favoriser l'homogénéité dudit mélange déposé sur ledit support, - on provoque l'évaporation de l'eau contenue dans ledit mélange déposé sur ledit support, - on provoque la cuisson dudit mélange disposé sur ledit support. 7. Procédé selon l'une quelconque des revendications 5 à6 dans lequel ledit gel d'agar-agar est obtenu en mélangeant de la poudre d'agar-agar dans de l'eau distillée, dans une proportion voisine de 1 à 20 (de préférence 2 à 8) grammes de poudre d'agar-agar par litre d'eau distillée, et dans lequel: - on chauffe la suspension obtenue jusqu'à une température voisine de 100" C, pendant quelques secondes ou minutes, - on provoque le refroidissement de ladite solution jusqu'à gélification, - on provoque un broyage du gel obtenu par mixage ou agitation interne afin de diminuer la viscosité du gel obtenu, - et le cas échéant, on ajoute de l'eau distillée.